【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
アルミニウムまたはアルミニウム合金被膜を含む第１保護被膜を有する物品の表面に第２保護被膜を形成する方法であって：
Ａ）水と、Ｔｉ、Ｚｒ、Ｈｆ、Ｓｎ、Ａｌ、ＧｅおよびＢおよびその混合物からなる群から選択される元素の、
ａ）水可溶性複合フッ化物、
ｂ）水可溶性複合オキシフッ化物、
ｃ）水分散性複合フッ化物、
ｄ）水分散性複合オキシフッ化物、
からなる群から選択される１種または複数種の更なる成分と、で構成される陽極酸化溶液を提供する工程；
Ｂ）前記陽極酸化溶液と接触して陰極を提供する工程；
Ｃ）前記陽極酸化溶液中に陽極として、物品の少なくとも１つの面上にアルミニウムまたはアルミニウム合金を含む第１保護被膜を有する物品を配置する工程；
Ｄ）第１保護被膜を有する少なくとも１つの面上に第２保護被膜を形成するのに有効な時間、前記陽極酸化溶液を通して陽極と陰極の間に電流を流す工程；
を含む方法。
【請求項２】
鉄材料で主に構成され、かつアルミニウムを含有する第１保護被膜を有する物品上に、第２保護被膜を形成する方法であって：
Ａ）水と、Ｔｉ、Ｚｒ、およびその組み合わせからなる群から選択される元素の水可溶性複合フッ化物および／またはオキシフッ化物と、で構成される陽極酸化溶液を提供する工程；
Ｂ）前記陽極酸化溶液と接触して陰極を提供する工程；
Ｃ）前記陽極酸化溶液中に陽極として、鉄材料で主に構成され、かつ物品の少なくとも１つの面上にアルミニウムを含む第１保護被膜を有する物品を配置する工程；
Ｄ）第１保護被膜を有する少なくとも１つの面上に第２保護被膜を形成するのに有効な時間、陽極と陰極の間に直流または交流を流す工程；
を含む方法。
【請求項３】
アルミニウムを含有する第１保護被膜を有する物品の表面に白色保護被膜を形成する方法であって：
Ａ）陽極酸化溶液を提供する工程であって、前記陽極酸化溶液が、ジルコニウムの水可溶性複合フッ化物またはその塩と、ジルコニウムの酸化物、水酸化物、炭酸塩またはアルコキシドと、を水中で合わせることによって調製され、かつ前記陽極酸化溶液がｐＨ約３〜５を有する工程；
Ｂ）前記陽極酸化溶液と接触して陰極を提供する工程；
Ｃ）前記陽極酸化溶液中に陽極として、物品の少なくとも１つの面上にアルミニウムを含有する第１保護被膜を有する物品を配置する工程；
Ｄ）第１保護被膜を有する少なくとも１つの面上に白色保護被膜を形成するのに有効な時間、陽極と陰極の間にパルス直流または交流を流す工程；
を含む方法。
【請求項４】
アルミニウムまたはアルミニウム合金被膜を含む第１保護被膜を有する物品の表面に第２保護被膜を形成する方法であって：
Ａ）陽極酸化溶液を提供する工程であって、前記陽極酸化溶液が、Ｔｉ、Ｚｒ、Ｈｆ、Ｓｎ、Ｇｅ、Ｂおよびその組み合わせからなる群から選択される元素の水可溶性複合フッ化物またはオキシフッ化物と、フッ素を含有するが、元素Ｔｉ、Ｚｒ、Ｈｆ、Ｓｎ、ＧｅまたはＢのいずれも含有しない無機酸またはその塩と、を水に溶解することによって調製され、かつ前記陽極酸化溶液がｐＨ２〜６を有する工程；
Ｂ）前記陽極酸化溶液と接触して陰極を提供する工程；
Ｃ）前記陽極酸化溶液中に陽極として、物品の少なくとも１つの面上にアルミニウムまたはアルミニウム合金被膜を含む第１保護被膜を有する物品を配置する工程；
Ｄ）第１保護被膜を有する少なくとも１つの面上に第２保護被膜を形成するのに有効な時間、陽極と陰極の間にパルス直流または交流を流す工程；
を含む方法。
【請求項５】
前記第１保護被膜が、アルミニウムおよび亜鉛で構成される、請求項１に記載の方法。
【請求項６】
前記第１保護被膜が、アルミニウム合金で構成される、請求項１に記載の方法。
【請求項７】
前記陽極酸化溶液が、工程（Ｄ）の間、温度０〜９０℃で維持される、請求項１に記載の方法。
【請求項８】
前記物品が鉄金属で構成され、前記第１保護被膜がアルミニウム−亜鉛合金で構成され、かつ前記電流が直流である、請求項１に記載の方法。
【請求項９】
前記電流が、平均電圧２５０ボルト以下を有するパルス直流である、請求項８に記載の方法。
【請求項１０】
工程（Ｄ）の間、前記保護被が、厚さ少なくとも１ミクロン／分の速度で形成される、請求項１に記載の方法。
【請求項１１】
前記第１保護被膜がアルミニウムで構成され、かつ前記電流がパルス直流または交流である、請求項１に記載の方法。
【請求項１２】
前記第１保護被膜がアルミニウムで構成され、かつ前記第２保護被膜が白色である、請求項１に記載の方法。
【請求項１３】
前記電流がパルス直流である、請求項１に記載の方法。
【請求項１４】
前記陽極酸化溶液が、Ｈ2ＴｉＦ6、Ｈ2ＺｒＦ6、Ｈ2ＨｆＦ6、Ｈ2ＧｅＦ6、Ｈ2ＳｎＦ6、Ｈ2ＧｅＦ6、Ｈ3ＡｌＦ6、ＨＢＦ4およびその塩およびその混合物からなる群から選択される複合フッ化物を使用して調製される、請求項１に記載の方法。
【請求項１５】
前記陽極酸化溶液がさらに、ＨＦまたはその塩で構成される、請求項１４に記載の方法。
【請求項１６】
前記陽極酸化溶液がさらに、キレート剤で構成される、請求項１〜３のいずれか１つに記載の方法。
【請求項１７】
前記陽極酸化溶液のｐＨが、アミン、アンモニア、またはその混合物を使用して調整される、請求項１に記載の方法。
【請求項１８】
前記陽極酸化溶液が、少なくとも４個のフッ素原子と、Ｔｉ、Ｚｒ、およびその組み合わせからなる群から選択される少なくとも１個の原子と、を含む陰イオンを含む複合フッ化物を使用して調製される、請求項２に記載の方法。
【請求項１９】
前記陽極酸化溶液が、Ｈ2ＴｉＦ6、Ｈ2ＺｒＦ6、およびその塩およびその混合物からなる群から選択される複合フッ化物を使用して調製される、請求項２に記載の方法。
【請求項２０】
前記複合フッ化物が、少なくとも０．０１Ｍの濃度で陽極酸化溶液中に導入される、請求項２に記載の方法。
【請求項２１】
前記第１保護被膜がさらに、亜鉛を含む、請求項２〜４のいずれか１つに記載の方法。
【請求項２２】
前記陽極酸化溶液が、ＴｉおよびＺｒからなる群から選択される少なくとも１つの元素の少なくとも１種類の複合フッ化物と、Ｔｉ、Ｚｒ、Ｈｆ、Ｓｎ、Ｂ、ＡｌおよびＧｅからなる群から選択される少なくとも１つの元素の酸化物、水酸化物、炭酸塩またはアルコキシドである少なくとも１種類の化合物と、を合わせることによって調製される、少なくとも１種類の複合オキシフッ化物で構成される、請求項２に記載の方法。
【請求項２３】
前記陽極酸化溶液が、ｐＨ２〜６を有する、請求項２に記載の方法。
【請求項２４】
前記陽極酸化溶液のｐＨが、アンモニア、アミン、アルカリ金属水酸化物またはその混合物を使用して調整される、請求項３に記載の方法。
【請求項２５】
Ｔｉ、Ｚｒ、Ｈｆ、Ｓｎ、Ｂ、ＡｌおよびＧｅからなる群から選択される少なくとも１つの元素の酸化物、水酸化物、炭酸塩またはアルコキシドである、少なくとも１種類の化合物をさらに使用して、前記陽極酸化溶液が調製される、請求項３に記載の方法。
【請求項２６】
Ｈ2ＺｒＦ6またその塩が、陽極酸化溶液を調製するために使用される、請求項４に記載の方法。
【請求項２７】
塩基性炭酸ジルコニウムが、陽極酸化溶液を調製するために使用される、請求項４に記載の方法。
【請求項２８】
前記陽極酸化溶液が、塩基性炭酸ジルコニウム約０．１〜約１重量％およびＨ2ＺｒＦ6またはその塩約１０〜約１６重量％を水中で合わせ、必要であれば、陽極酸化溶液のｐＨを約３〜約５に調整するために塩基を添加することによって調製される、請求項４に記載の方法。
【請求項２９】
請求項１に記載の方法に従って製造された製品。
【請求項３０】
ａ）アルミニウム非含有、マグネシウム非含有金属および非金属材料およびその組み合わせからなる群から選択される材料で主に構成される少なくとも１つの面を有する基材；
ｂ）前記の少なくとも１つの面に溶融状態で塗布され、かつ固形の付着性状態に冷却されたアルミニウムを含有する第１保護層；
ｃ）前記第１保護層上に付着された、Ｔｉ、Ｚｒ、Ｈｆ、Ｓｎ、Ａｌ、ＧｅおよびＢおよびその混合物の酸化物を含有する、耐食性の均質な付着性第２保護層；
を含む製造物品。
【請求項３１】
前記第２保護層上に塗料の層をさらに含む、請求項３０に記載の物品。
【請求項３２】
前記第１保護層がさらに亜鉛を含有する、請求項３０に記載の物品。
【請求項３３】
前記基材が、鉄金属で主に構成される、請求項３０に記載の物品。
【請求項３４】
前記基材が、鋼で主に構成される、請求項３３に記載の物品。
【請求項３５】
前記基材が、ポリマー材料および耐火材料からなる群から選択される非金属材料で構成される、請求項３０に記載の物品。
【請求項３６】
前記の耐食性、付着性第２保護層が、酸化ジルコニウムを含有する、請求項３０に記載の物品。
【手続補正２】
【補正対象書類名】明細書
【補正対象項目名】００１１
【補正方法】変更
【補正の内容】
【００１１】
本発明の他の目的は、第２保護被膜が、厚さ少なくとも１ミクロン／分の速度で形成される方法を提供することである。
本発明の他の目的は、陽極酸化溶液が、Ｈ２ＴｉＦ６、Ｈ２ＺｒＦ６、Ｈ２ＨｆＦ６、Ｈ２ＧｅＦ６、Ｈ２ＳｎＦ６、Ｈ２ＧｅＦ６、Ｈ３ＡＩＦ６、ＨＢＦ４およびその塩およびその混合物からなる群から選択される複合フッ化物を使用して調製される方法を提供することである。この方法は、ＨＦまたはその塩および／またはキレート剤でさらに構成される陽極酸化溶液も含み得る。
【手続補正３】
【補正対象書類名】明細書
【補正対象項目名】００１２
【補正方法】変更
【補正の内容】
【００１２】
本発明の目的は、鉄材料で主に構成され、かつアルミニウムを含有する第１保護被膜を有する物品上に第２保護被膜を形成する方法であって：水と、Ｔｉ、Ｚｒまたはその組み合わせからなる群から選択される水可溶性複合フッ化物および／またはオキシフッ化物と、で構成される陽極酸化溶液を提供する工程；陽極酸化溶液と接触して陰極を提供する工程；鉄材料で主に構成され、かつ物品の少なくとも１つの面上にアルミニウムを含有する第１保護被膜を有する物品を陽極酸化溶液中に陽極として配置する工程；保護被膜を有する面上に第２保護被膜を形成するのに有効な時間、平均電圧１７０ボルト以下を有するパルス直流または交流を陽極と陰極の間に流す工程；を含む方法を提供することである。この実施形態の他の目的は、少なくとも４個のフッ素原子と、Ｔｉ、Ｚｒおよびその組み合わせからなる群から選択される少なくとも１つの原子と、を含む陰イオンを含む複合フッ化物、好ましくはＨ２ＴｉＦ６、Ｈ２ＺｒＦ６、およびその塩およびその混合物からなる群から選択される複合フッ化物を使用して調製される陽極酸化溶液を提供することである。本発明の他の目的は、陽極酸化溶液が、ＴｉおよびＺｒからなる群から選択される少なくとも１つの元素の少なくとも１種類の複合フッ化物と、Ｔｉ、Ｚｒ、Ｈｆ、Ｓｎ、Ｂ、ＡｌおよびＧｅからなる群から選択される少なくとも１つの元素の酸化物、水酸化物、炭酸塩またはアルコキシドである少なくとも１種類の化合物と、を合わせることによって調製される少なくとも１種類の複合オキシフッ化物で構成される方法を提供することである。陽極酸化溶液がｐＨ約２〜約６を有することが、この実施形態の他の目的である。
【手続補正４】
【補正対象書類名】明細書
【補正対象項目名】００１４
【補正方法】変更
【補正の内容】
【００１４】
本発明の他の目的は、アルミニウムを含有する第１保護被膜を有する物品の面上に白色の保護被膜を形成する方法であって、陽極酸化溶液が、ジルコニウムの水可溶性複合フッ化物またはその塩、好ましくはＨ２ＺｒＦ６またはその塩と、ジルコニウムの酸化物、水酸化物、炭酸塩またはアルコキシド、好ましくは塩基性炭酸ジルコニウムと、を水中で合わせることによって調製され、ｐＨ約３〜５を有する陽極酸化溶液を提供する工程；陽極酸化溶液と接触して陰極を提供する工程；アルミニウムを含有する第１保護被膜を有する物品を陽極酸化溶液中に陽極として配置する工程；表面上に白色保護被膜を形成するのに有効な時間、平均電圧１７５ボルト以下を有するパルス直流または交流を陽極と陰極の間に流す工程；を含む方法を提供することである。本発明のさらに他の目的は、塩基性炭酸ジルコニウム約０．１〜約１重量％と、Ｈ２ＺｒＦ６またはその塩約１０〜約１６重量％とを水中で合わせ、必要であれば、陽極酸化溶液のｐＨを約３〜約５に調整するために塩基を添加することによって陽極酸化溶液が調製される方法を提供することである。第１保護被膜はさらに、亜鉛を含むことが好ましい。
【手続補正５】
【補正対象書類名】明細書
【補正対象項目名】００２６
【補正方法】変更
【補正の内容】
【００２６】
適切な複合フッ化物の実例となる例としては、限定されないが、Ｈ２Ｔ１Ｆ６、Ｈ２ＺｒＦ６、Ｈ２ＨｆＦ６、Ｈ２ＧｅＦ６、Ｈ２ＳｎＦ６、Ｈ３ＡｌＦ６、ＨＢＦ４およびその塩（完全に、および一部中和された）、およびその混合物が挙げられる。適切な複合フッ化物塩の例としては、ＳｒＺｒＦ６、ＭｇＺｒＦ６、Ｎａ２ＺｒＦ６およびＬｉ２ＺｒＦ６、ＳｒＴｉＦ６、ＭｇＴｉＦ６、Ｎａ２ＴｉＦ６およびＬｉ２ＴｉＦ６が挙げられる。
【手続補正６】
【補正対象書類名】明細書
【補正対象項目名】００３５
【補正方法】変更
【補正の内容】
【００３５】
塩基性炭酸ジルコニウムおよびＨ２ＺｒＦ６を用いた好ましい実施形態において、陽極酸化溶液は、好ましさが高くなる順に、少なくとも０．０５、０．１０、０．１５、０．２０、０．２５、０．３０、０．３５、０．４０、０．４５、０．５０、０．５５、０．６０重量％、および好ましさが高くなる順に、１．０、０．９７、０．９５、０．９２、０．９０、０．８７、０．８５、０．８２、０．８０、０．７７重量％以下の量で塩基性炭酸ジルコニウムを含有する。この実施形態において、陽極酸化溶液は、好ましさが高くなる順に、少なくとも０．２、０．４、０．６、０．８．１．０、１．２、１．３、１．４、１．５、２．０、２．５、３．０、３．５重量％、および好ましさが高くなる順に、１０、９．７５、９．５、９．２５、９．０、８．７５、８．５、８．２５、８．０、７．７５、４．０、４．５、５．０、５．５、６．０重量％以下の量でＨ2ＺｒＦ6を含有することが望ましい。